Способ очистки платино-палладиевых хлоридных растворов от золота, селена, теллура и примесей неблагородных металлов

Способ очистки платино-палладиевых хлоридных растворов от золота, селена, теллура и примесей неблагородных металлов, включающий осаждение золота и нейтрализацию раствора после осаждения золота, отличающийся тем, что осаждение золота проводят при температуре 60-90°С без добавления дополнительного количества соляной кислоты при использовании восстановителя, затем раствор после осаждения золота упаривают, отфильтровывают и охлаждают до комнатной температуры, после чего его обрабатывают нейтрализующим раствором до рН 5-6, а после нейтрализации раствор фильтруют и подают на аффинаж платины и палладия известными способами.
2. Способ по п. 1, отличающийся тем, что в качестве восстановителя используют сульфит натрия, формиат натрия, сульфид натрия, муравьиную кислоту, растворы гидразина и его солей, солей железа (II), порошки металлов (меди, никеля, железа и т.д.).
3. Способ по п. 1, отличающийся тем, что в качестве нейтрализующего раствора используют раствор гидроксида натрия, карбоната натрия, бикарбоната натрия или их комбинацию, а также прочие щелочные промпродукты металлургического производства, содержащие смесь одного или нескольких из указанных веществ с другими натриевыми солями.
4. Способ по п. 1, отличающийся тем, что полученный в результате осаждения золотой концентрат выщелачивают в щелочном растворе в присутствии окислителя с получением обогащенного золотого концентрата, который перерабатывают с получением аффинированного золота известными методами и селенсодержащего щелочного раствора, который перерабатывается с получением чернового селена известными методами.